ГЛАЗУРЬ
GLASE

Изобретение касается составов глазурей для нанесения на керамические изделия декоративно-художественного назначения.
Известна глазурь, содержащая, вес.ч.: свинцовый сурик 35; кварцевый песок 54; поташ 12; соду 8; окись кобальта 0,5; окись меди 2, [1]. Такая глазурь не является экологически безопасной.
Задача изобретения состоит в получении экологически безопасной глазури.
Технический результат достигается тем, что глазурь, содержащая кварцевый лесок, поташ, соду, окись кобальта, окись меди, дополнительно включает плавиковый шпат при следующем соотношении компонентов, вес.ч.: кварцевый песок 55-57, поташ 13-15; сода 13-15; окись кобальта 0,4-0,6; окись меди 1,4-1,6; плавиковый шпат 13-15.
В таблице приведены составы глазури.
Компоненты
Содержание, вес.ч., в составах:
1
2
Кварцевый песок
55
57
Поташ
13
15
Сода
15
13
Окись кобальта
0,4
0,6
Окись меди
1,6
1,4
Плавиковый шпат
15
13
Глазурь получают следующим образом.
Подготавливают и дозируют компоненты, например, согласно выбранному из таблицы составу. Компоненты сплавляют в окислительной среде при температуре 1400-1450°С. Расплав гранулируют в воду, размалывают до полного прохождения через сетку 0056 и готовят глазурную суспензию с влажностью 45-55%. Суспензию наносят на поверхность керамических изделий, подсушивают и обжигают в окислительной срeдe пpи температуре 900-1000°С.
Глазурь образует экологически безопасное защитно-декоративное покрытие.
Источник информации
1. Алферов Л.Г. Технология росписи. Дерево. Металл. Керамика. Ткани. - Ростов-на-Дону: Феникс, 2000. - С.352 с.